(57)【要約】【課題】耐摩耗性（耐久性）の低下やトレッドセパレーションを抑制しつつ、グリップ性能を向上できるウェットマスターバッチ、該ウェットマスターバッチを用いたタイヤ用ゴム組成物、及び該タイヤ用ゴム組成物をタイヤの各部材（特に、トレッド）に用いた空気入りタイヤを提供する。【解決手段】ゴムラテックスと充填剤分散液と液状ジエン系重合体エマルジョンとを混合して得られ、前記液状ジエン系重合体の共役ジエン部の二重結合の水素添加率が５０〜９０モル％であるウェットマスターバッチに関する。【選択図】なし【特許請求の範囲】
【請求項１】
ゴムラテックスと充填剤分散液と液状ジエン系重合体エマルジョンとを混合して得られ、
前記液状ジエン系重合体の共役ジエン部の二重結合の水素添加率が５０〜９０モル％であるウェットマスターバッチ。
【請求項２】
前記充填剤分散液が充填剤を水性媒体中に分散させたものであり、
前記液状ジエン系重合体エマルジョンが界面活性剤を用いて液状ジエン系重合体を乳化させた水中油滴型エマルジョンである請求項１記載のウェットマスターバッチ。
【請求項３】
ゴムラテックス中のゴム成分１００質量部に対して、前記液状ジエン系重合体を５０〜２００質量部、前記充填剤を７０〜２００質量部含む請求項１又は２記載のウェットマスターバッチ。
【請求項４】
前記液状ジエン系重合体が液状スチレンブタジエン共重合体である請求項１〜３のいずれかに記載のウェットマスターバッチ。
【請求項５】
前記ゴムラテックスがスチレンブタジエンゴムラテックスである請求項１〜４のいずれかに記載のウェットマスターバッチ。
【請求項６】
前記充填剤がカーボンブラックである請求項１〜５のいずれかに記載のウェットマスターバッチ。
【請求項７】
前記液状ジエン系重合体の重量平均分子量が１０００〜２００００である請求項１〜６のいずれかに記載のウェットマスターバッチ。
【請求項８】
請求項１〜７のいずれかに記載のウェットマスターバッチを含むタイヤ用ゴム組成物。
【請求項９】
トレッド用ゴム組成物として用いられる請求項８記載のタイヤ用ゴム組成物。
【請求項１０】
請求項８又は９記載のゴム組成物を用いて作製した空気入りタイヤ。
【請求項１１】
高性能タイヤである請求項１０記載の空気入りタイヤ。
【発明の詳細な説明】
【技術分野】
【０００１】
本発明は、ウェットマスターバッチ、該ウェットマスターバッチを用いたタイヤ用ゴム組成物、及び該タイヤ用ゴム組成物を用いた空気入りタイヤに関する。
【背景技術】
【０００２】
従来から、高性能タイヤのグリップ性能を向上させるために、タイヤ用ゴム組成物のｔａｎδを向上させる試みが行われている。例えば、オイルの代わりとして、ゴム成分に比べて重量平均分子量が小さく、常温で液体の液状ポリマーが使用されている。
【０００３】
また、この液状ポリマーによるグリップ性能の向上効果を更に高めるために、液状ポリマーに水素添加処理を施し、より高温領域のｔａｎδを高くする試みが行われている（例えば、特許文献１）。
【０００４】
しかし、液状ポリマーの水素添加率を高くすると、ゴムの接着不良が起こり、タイヤ用ゴム組成物に使用した場合には、トレッドセパレーションが生じるという問題があった。また、耐摩耗性（耐久性）も低下する傾向があった。このように、耐摩耗性（耐久性）の低下やトレッドセパレーションを抑制しつつ、グリップ性能を向上させる点については改善の余地がある。
【先行技術文献】
【特許文献】
【０００５】
【特許文献１】特開２００５−２２５９４６号公報
【発明の概要】
【発明が解決しようとする課題】
【０００６】
本発明は、上記課題を解決し、耐摩耗性（耐久性）の低下やトレッドセパレーションを抑制しつつ、グリップ性能を向上できるウェットマスターバッチ、該ウェットマスターバッチを用いたタイヤ用ゴム組成物、及び該タイヤ用ゴム組成物をタイヤの各部材（特に、トレッド）に用いた空気入りタイヤを提供することを目的とする。
【課題を解決するための手段】
【０００７】
本発明者は、液状ポリマー（液状ジエン系重合体）の水素添加率を高くした場合に、耐摩耗性（耐久性）の低下やトレッドセパレーションが生じる原因について検討した結果、液状ポリマーの水素添加率を高くすると、液状ポリマーとゴム成分との相溶性が低下し、液状ポリマーのブリードが生じるためであるとの仮説に想到した。そして、液状ポリマーとゴム成分との相溶性を向上させるために鋭意検討した結果、ゴム成分と、液状ポリマーと、充填剤とを含むウェットマスターバッチを調製し、該ウェットマスターバッチをタイヤ用ゴム組成物に使用することにより、耐摩耗性（耐久性）の低下やトレッドセパレーションを抑制しつつ、グリップ性能を向上できることを見出し、本発明を完成させた。
すなわち、本発明は、ゴムラテックスと充填剤分散液と液状ジエン系重合体エマルジョンとを混合して得られ、上記液状ジエン系重合体の共役ジエン部の二重結合の水素添加率が５０〜９０モル％であるウェットマスターバッチに関する。
【０００８】
上記充填剤分散液が充填剤を水性媒体中に分散させたものであり、上記液状ジエン系重合体エマルジョンが界面活性剤を用いて液状ジエン系重合体を乳化させた水中油滴型エマルジョンであることが好ましい。
【０００９】
上記ウェットマスターバッチは、ゴムラテックス中のゴム成分１００質量部に対して、上記液状ジエン系重合体を５０〜２００質量部、上記充填剤を７０〜２００質量部含むことが好ましい。
【００１０】
上記液状ジエン系重合体が液状スチレンブタジエン共重合体であることが好ましい。
【００１１】
上記ゴムラテックスがスチレンブタジエンゴムラテックスであることが好ましい。
【００１２】
上記充填剤がカーボンブラックであることが好ましい。
【００１３】
上記液状ジエン系重合体の重量平均分子量が１０００〜２００００であることが好ましい。
【００１４】
本発明はまた、上記ウェットマスターバッチを含むタイヤ用ゴム組成物に関する。
上記タイヤ用ゴム組成物は、トレッド用ゴム組成物として用いられることが好ましい。
【００１５】
本発明はまた、上記ゴム組成物を用いて作製した空気入りタイヤに関する。
上記空気入りタイヤは、高性能タイヤであることが好ましい。
【発明の効果】
【００１６】
本発明によれば、ゴムラテックスと充填剤分散液と液状ジエン系重合体エマルジョンとを混合して得られ、前記液状ジエン系重合体の共役ジエン部の二重結合の水素添加率が５０〜９０モル％であるウェットマスターバッチであるので、耐摩耗性（耐久性）の低下やトレッドセパレーションを抑制しつつ、グリップ性能を向上できる。よって、該ウェットマスターバッチをタイヤ用ゴム組成物に使用することにより、これらの性能に優れたタイヤ用ゴム組成物を提供することができる。また、該ゴム組成物をタイヤの各部材（特に、トレッド）に使用することにより、同性能に優れた空気入りタイヤを提供することができる。
【発明を実施するための形態】
【００１７】
〔ウェットマスターバッチ〕
本発明のウェットマスターバッチ（ＷＭＢ）は、（Ａ）ゴムラテックスと、（Ｂ）充填剤分散液と、（Ｃ）共役ジエン部の二重結合の水素添加率が５０〜９０モル％である液状ジエン系重合体のエマルジョンとを混合して得られたものである。
【００１８】
共役ジエン部の二重結合の水素添加率が５０モル％以上の液状ポリマー（液状ジエン系重合体）をタイヤ用ゴム組成物に配合すると、耐摩耗性（耐久性）の低下やトレッドセパレーションが生じてしまう。しかし、本発明では、上記ゴムラテックス、充填剤分散液及び液状ジエン系重合体エマルジョンを混合して得られたウェットマスターバッチをタイヤ用ゴム組成物に配合することにより、液状ジエン系重合体の水素添加率が５０モル％以上であっても、ゴム成分と液状ジエン系重合体との相溶性が向上し、ゴム成分中への液状ジエン系重合体の分散性が向上し、液状ジエン系重合体のブリードの発生を抑制でき、耐摩耗性（耐久性）の低下やトレッドセパレーションを抑制しつつ、グリップ性能を大幅に向上できる。
【００１９】
本発明のＷＭＢは、例えば、（Ａ）〜（Ｃ）を混合し、その後、凝固、乾燥することにより調製できる。
【００２０】
（（Ａ）ゴムラテックス）
ゴムラテックスとしては、天然ゴムラテックス、合成ジエン系ゴムラテックス（ブタジエンゴム、スチレンブタジエンゴム、アクリロニトリルブタジエンゴム、エチレン酢酸ビニルゴム、クロロプレンゴム、ビニルピリジンゴム、ブチルゴムなどのラテックス）などが挙げられる。なかでも、グリップ性能に優れるという理由から、スチレンブタジエンゴムラテックス（ＳＢＲラテックス）が好ましい。
【００２１】
ゴムラテックス中のゴム成分（ゴム固形分）の濃度は特に限定されないが、ゴムラテックス（１００質量％）中での均一分散性の点から、好ましくは２０〜８０質量％、より好ましくは３０〜６０質量％である。
【００２２】
ＳＢＲラテックスにおけるＳＢＲとしては特に限定されず、乳化重合スチレンブタジエンゴム（Ｅ−ＳＢＲ）、溶液重合スチレンブタジエンゴム（Ｓ−ＳＢＲ）等、タイヤ工業において一般的なものを使用できる。なかでも、グリップ性能に優れるという理由から、Ｅ−ＳＢＲが好ましい。
【００２３】
上記ＳＢＲのビニル含量は、好ましくは５質量％以上、より好ましくは１５質量％以上である。ビニル含量が５質量％未満であると、充分なグリップ性能が得られないおそれがある。該ビニル含量は、好ましくは５０質量％以下、より好ましくは２５質量％以下である。ビニル含量が５０質量％を超えると、耐摩耗性が悪化する傾向がある。
なお、ＳＢＲのビニル含量は、赤外吸収スペクトル分析法によって測定できる。
【００２４】
上記ＳＢＲのスチレン含量は、好ましくは２５質量％以上、より好ましくは３５質量％以上である。スチレン含量が２５質量％未満であると、充分なグリップ性能が得られないおそれがある。該スチレン含量は、好ましくは６０質量％以下、より好ましくは５０質量％以下である。スチレン含量が６０質量％を超えると、耐摩耗性（耐久性）が低下するだけでなく、温度依存性が増大し、温度変化に対する性能変化が大きくなってしまうおそれがある。
なお、ＳＢＲのスチレン含量は、Ｈ１−ＮＭＲ測定により算出される。
【００２５】
ＷＭＢに用いられるゴムラテックスに含まれるゴム固形分１００質量％中のＳＢＲの含有量は、好ましくは８０質量％以上、より好ましくは９０質量％以上、更に好ましくは１００質量％である。８０質量％未満であると、グリップ性能が充分に得られない傾向がある。
【００２６】
（（Ｂ）充填剤分散液）
充填剤分散液としては、充填剤を水性媒体中に分散させたものが挙げられる。充填剤分散液を使用することにより、ポリマー（ゴム分子）と充填剤を液体状態で混合することができ、充填剤を良分散させることができる。
【００２７】
充填剤分散液は、公知の方法で製造でき、例えば、高圧ホモジナイザー、超音波ホモジナイザー、コロイドミル等を用いて調製できる。具体的には、コロイドミルに水性媒体を入れ、攪拌しながら充填剤を添加し、次いでホモジナイザーを用いて必要に応じて界面活性剤とともに循環することにより、上記分散液を調製できる。なお、上記分散液中の充填剤の濃度は特に限定されないが、分散液（１００質量％）中での均一分散性の点から、好ましくは０．５〜１０質量％、より好ましくは３〜７質量％である。
【００２８】
前述の分散液の製法のとおり、充填剤分散液には、分散性の点から、適宜界面活性剤を添加してもよい。界面活性剤としては、特に限定されず、公知の陰イオン性界面活性剤、非イオン性界面活性剤、両性界面活性剤などを適宜使用できる。なお、上記分散液において、界面活性剤の添加量は特に限定されないが、分散液（１００質量％）中の充填剤の均一分散性の点から、好ましくは０．０１〜３質量％、より好ましくは０．０５〜１質量％である。
【００２９】
充填剤としては、カーボンブラック、シリカ、炭酸カルシウム、アルミナ、クレー、タルクなど、従来タイヤ用ゴム組成物において慣用されるもののなかから任意に選択して用いることができるが、ゴムと液状ジエン系重合体との相溶性を好適に向上しつつ、破壊特性、耐摩耗性、グリップ性能のバランスに優れるという理由から、カーボンブラックが好ましい。
【００３０】
使用できるカーボンブラックとしては、ＧＰＦ、ＦＥＦ、ＨＡＦ、ＩＳＡＦ、ＳＡＦなどが挙げられるが、特に限定されない。
【００３１】
カーボンブラックのチッ素吸着比表面積（Ｎ２ＳＡ）は、好ましくは１００ｍ２／ｇ以上、より好ましくは１２０ｍ２／ｇ以上である。１００ｍ２／ｇ未満では、グリップ性能が低下する傾向がある。また、該カーボンブラックのＮ２ＳＡは、好ましくは６００ｍ２／ｇ以下、より好ましくは５００ｍ２／ｇ以下、更に好ましくは１６０ｍ２／ｇ以下である。６００ｍ２／ｇを超えると、良好な分散が得られにくく、耐摩耗性（耐久性）が低下する傾向がある。
なお、カーボンブラックのチッ素吸着比表面積は、ＪＩＳ  Ｋ６２１７のＡ法によって求められる。
【００３２】
カーボンブラックのジブチルフタレート吸油量（ＤＢＰ）は、好ましくは５０ｍｌ／１００ｇ以上、より好ましくは１００ｍｌ／１００ｇ以上である。５０ｍｌ／１００ｇ未満であると、破断エネルギーが不充分でありアブレージョン摩耗が悪化する傾向がある。
また、カーボンブラックのＤＢＰは、好ましくは３００ｍｌ／１００ｇ以下、より好ましくは２００ｍｌ／１００ｇ以下である。３００ｍｌ／１００ｇを超えると、破断伸びが悪化することで、ゴム欠けが生じるおそれがある。
なお、カーボンブラックのＤＢＰは、ＪＩＳ  Ｋ６２１７−４の測定方法によって求められる。
【００３３】
また、水性媒体としては、水、アルコールなどが挙げられ、なかでも、水を使用することが好ましい。
【００３４】
（（Ｃ）液状ジエン系重合体エマルジョン）
液状ジエン系重合体エマルジョンは、例えば、界面活性剤を用いて液状ジエン系重合体を乳化させたものが挙げられ、ゴム成分と液状ジエン系重合体との相溶性をより向上できるという理由から、水中油滴型エマルジョンであることが好ましい。
【００３５】
液状ジエン系重合体エマルジョンは、公知の乳化方法にて調製でき、液状ジエン系重合体に所定量の界面活性剤及び水を加え、ホモミキサー、コロイドミル、ラインミル、ホモジナイザー、プラネタリーミキサー、トリミックスミキサー等の乳化機又は混合機を用いてせん断応力を加えることにより、水中油滴型エマルジョンを調製できる。
【００３６】
本発明において、液状ジエン系重合体とは液体状態のジエン系重合体である。
【００３７】
液状ジエン系重合体の共役ジエン部の二重結合の水素添加率（液状ジエン系重合体の共役ジエン部に対して水素添加された割合（液状ジエン系重合体が液状スチレンブタジエン共重合体の場合はスチレンブタジエン共重合体のブタジエン部に対して水素添加された割合））は５０モル％以上、好ましくは６０モル％以上、より好ましくは７０モル％以上である。５０モル％未満では、ｔａｎδの向上が不充分であり、充分なグリップ性能が得られない。また、水素添加率は、９０モル％以下、好ましくは８５モル％以下である。９０モル％を超えると、ゴム組成物が硬くなり、充分なグリップ性能（特に、低温でのグリップ性能）および耐摩耗性（耐久性）が得られない。なお、水素添加率は、後述の実施例に記載の方法により測定される。
【００３８】
液状ジエン系重合体に対する水素添加反応としては、例えば、有機溶媒中で金属触媒の存在下で水素を加圧する方法、ヒドラジンを用いる方法などの従来公知の方法を用いることができる（特開昭５９−１６１４１５号公報など）。
【００３９】
液状ジエン系重合体の重量平均分子量（Ｍｗ）は好ましくは１０００以上、より好ましくは１５００以上である。Ｍｗが１０００未満では、耐摩耗性（耐久性）が低下する傾向がある。また、Ｍｗは好ましくは２００００以下、より好ましくは１５０００以下である。Ｍｗが２００００を超えると、特に低温時のグリップ性能が低下する傾向がある。なお、重量平均分子量（Ｍｗ）は、後述の実施例に記載の方法により測定される。
【００４０】
液状ジエン系重合体としては、上記水素添加率を満たす液体状態のジエン系重合体であれば特に限定されず、例えば、スチレンブタジエン共重合体（ゴム）、ブタジエン重合体（ゴム）、イソプレン重合体（ゴム）、アクリロニトリルブタジエン共重合体（ゴム）等が挙げられる。液状ジエン系重合体のなかでも、グリップ性能の向上効果が大きいことから、液状スチレンブタジエン共重合体（液状スチレンブタジエンゴム（液状ＳＢＲ））が好ましい。
【００４１】
液状ＳＢＲのビニル含量は、好ましくは１０質量％以上、より好ましくは２０質量％以上である。ビニル含量が１０質量％未満であると、充分なグリップ性能が得られないおそれがある。該ビニル含量は、好ましくは９０質量％以下、より好ましくは７５質量％以下である。ビニル含量が９０質量％を超えると、耐摩耗性が悪化する傾向がある。
なお、液状ＳＢＲのビニル含量は、赤外吸収スペクトル分析法によって測定できる。
【００４２】
液状ＳＢＲのスチレン含量は、好ましくは１０質量％以上、より好ましくは１５質量％以上である。スチレン含量が１０質量％未満であると、充分なグリップ性能が得られないおそれがある。該スチレン含量は、好ましくは６０質量％以下、より好ましくは５０質量％以下である。スチレン含量が６０質量％を超えると、軟化点が高くなり、ゴムが硬くなり、グリップ性能が悪化するおそれがある。
なお、液状ＳＢＲのスチレン含量は、Ｈ１−ＮＭＲ測定により算出される。
【００４３】
上記エマルジョン中の液状ジエン系重合体の濃度は特に限定されない。
【００４４】
界面活性剤としては、公知の界面活性剤を使用できるが、液状ジエン系重合体を良好に分散できる点から、非イオン性界面活性剤を使用することが好ましい。なかでも、ポリオキシアルキレンアルキルエーテル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレン硬化ヒマシ油などが好ましい。
【００４５】
また、非イオン性界面活性剤は、親水性部分がオキシエチレンの繰り返し単位を２〜４０個有することが好ましく、親油性部分がアルキルエーテルまたはアルケニルエーテル構造であることが好ましい。
【００４６】
なお、上記エマルジョンにおいて、界面活性剤の添加量は特に限定されないが、該エマルジョン（１００質量％）中の液状ジエン系重合体の均一分散性の点から、好ましくは０．１〜１０質量％、より好ましくは１〜５質量％である。
【００４７】
（混合）
上記ゴムラテックスと、上記充填剤分散液と、上記液状ジエン系重合体エマルジョンとの混合方法としては、特に限定されず、例えば、ブレンダーミル中にゴムラテックスを入れ、撹拌しながら、充填剤分散液と、液状ジエン系重合体エマルジョンとを滴下する方法や、充填剤分散液を撹拌しながら、これにゴムラテックスと、液状ジエン系重合体エマルジョンとを滴下する方法、液状ジエン系重合体エマルジョンを撹拌しながら、これにゴムラテックスと、充填剤分散液とを滴下する方法等が挙げられる。また、一定の流量比のゴムラテックス流と充填剤分散液流と、液状ジエン系重合体エマルジョン流とを激しい水力撹拌条件下で混合する方法等でもよい。
【００４８】
（凝固）
上記混合工程の後、通常、凝固させるが、凝固工程は、通常、ギ酸、硫酸等の酸性化合物や、塩化ナトリウム等の塩等の凝固剤を添加して行われる。なお、上記混合によって凝固される場合もあり、この場合は凝固剤を用いなくてもよい。
【００４９】
（乾燥）
凝固後、通常、得られた凝固物を回収し、遠心分離等によって脱水し、更に、洗浄、乾燥を行うことにより、本発明のＷＭＢが得られる。乾燥に使用できる乾燥機としては、例えば、真空乾燥機、エアドライヤー、ドラムドライヤー、バンドドライヤー、熱風乾燥機、キルン式乾燥機等を使用できる。
【００５０】
（ＷＭＢの組成）
ＷＭＢ中の充填剤の含有量は、ゴム成分１００質量部に対して７０質量部以上が好ましく、９０質量部以上がより好ましく、１１０質量部以上が更に好ましい。充填剤の含有量が７０質量部未満では、グリップ性能及び耐摩耗性（耐久性）が低下する傾向がある。また、充填剤の含有量は、２００質量部以下が好ましく、１８０質量部以下がより好ましい。充填剤の含有量が２００質量部をこえると、加工性が悪化する傾向がある。
【００５１】
ＷＭＢ中のカーボンブラックの含有量は、ゴム成分１００質量部に対して７０質量部以上が好ましく、８０質量部以上がより好ましく、１１０質量部以上が更に好ましい。カーボンブラックの含有量が７０質量部未満では、グリップ性能及び耐摩耗性（耐久性）が低下する傾向がある。また、カーボンブラックの含有量は、２００質量部以下が好ましく、１８０質量部以下がより好ましい。カーボンブラックの含有量が２００質量部をこえると、加工性が悪化する傾向がある。
【００５２】
ＷＭＢ中の液状ジエン系重合体の含有量は、ゴム成分１００質量部に対して、好ましくは５０質量部以上、より好ましくは７０質量部以上、更に好ましくは１００質量部以上である。５０質量部未満では、充分なグリップ性能が得られないおそれがある。また、該含有量は、好ましくは２００質量部以下、より好ましくは１８０質量部以下である。２００質量部を超えると、耐摩耗性（耐久性）が低下する傾向がある。なお、本明細書において、液状ジエン系重合体は、ゴム成分には含まれない。
【００５３】
〔タイヤ用ゴム組成物〕
本発明のタイヤ用ゴム組成物は、上記ウェットマスターバッチ（ＷＭＢ）を含む。
なお、組成の異なる２種以上のＷＭＢを含んでもよく、例えば、共役ジエン部の二重結合の水素添加率が５０〜６８モル％（好ましくは５５〜６５モル％）の液状ジエン系重合体を含むＷＭＢ（Ａ）と、共役ジエン部の二重結合の水素添加率が７０〜９０モル％（好ましくは６０〜８０モル％）の液状ジエン系重合体を含むＷＭＢ（Ｂ）とを併用することが好ましい。ＷＭＢ（Ａ）とＷＭＢ（Ｂ）とを併用することにより、耐摩耗性（耐久性）の低下やトレッドセパレーションを抑制しつつ、グリップ性能の向上をより高いレベルで実現できる。
【００５４】
本発明のゴム組成物は、ＷＭＢに含まれるゴム成分以外にも、必要に応じて、他のゴム成分を配合してもよいが、本発明のゴム組成物に含まれるゴム成分（ＷＭＢに含まれるゴム成分及び他のゴム成分）の総量１００質量％中、上記ＷＭＢに含まれるゴム成分（ゴム固形分）の含有量は、好ましくは６０質量％以上、より好ましくは７５質量％以上、更に好ましくは８５質量％以上であり、１００質量％であってもよい。６０質量％未満であると、耐摩耗性（耐久性）の低下やトレッドセパレーションを抑制しつつ、グリップ性能を充分に向上できないおそれがある。
【００５５】
他のゴム成分としては、天然ゴム（ＮＲ）、ブタジエンゴム（ＢＲ）などのジエン系ゴムが挙げられ、なかでも、トレッドセパレーションの抑制効果が高く、耐摩耗性（耐久性）に優れるという理由から、ＢＲが好ましい。
【００５６】
ＢＲとしては特に限定されず、例えば、日本ゼオン（株）製のＢＲ１２２０、宇部興産（株）製のＢＲ１３０Ｂ、ＢＲ１５０Ｂ等の高シス含有量のＢＲ、宇部興産（株）製のＶＣＲ４１２、ＶＣＲ６１７等のシンジオタクチックポリブタジエン結晶を含有するＢＲ等を使用できる。なかでも、トレッドセパレーションの抑制効果が高く、耐摩耗性（耐久性）に優れるという理由から、ＢＲのシス含量は９５質量％以上が好ましい。
【００５７】
本発明のゴム組成物がＢＲを含む場合、ゴム成分の総量１００質量％中、ＢＲの含有量は、好ましくは５質量％以上、より好ましくは１０質量％以上である。また、ＢＲの含有量は、好ましくは４０質量％以下、より好ましくは２５質量％以下である。５質量％未満であると、トレッドセパレーションの抑制効果、及び耐摩耗性（耐久性）が充分に得られないおそれがある。４０質量％を超えると、耐摩耗性（耐久性）の低下やトレッドセパレーションを抑制しつつ、グリップ性能を充分に向上できないおそれがある。
【００５８】
本発明のゴム組成物は、ＷＭＢに含まれる液状ジエン系重合体以外にも、必要に応じて、液状ジエン系重合体を配合してもよいが、本発明のゴム組成物において、上記液状ジエン系重合体の総含有量（ＷＭＢに含まれる液状ジエン系重合体及び他に使用された液状ジエン系重合体の合計含有量）は、ゴム成分の総量１００質量部に対して、好ましくは５０質量部以上、より好ましくは７０質量部以上、更に好ましくは１００質量部以上である。５０質量部未満であると、充分なグリップ性能が得られないおそれがある。該液状ジエン系重合体の総含有量は、好ましくは２００質量部以下、より好ましくは１８０質量部以下である。２００質量部を超えると、耐摩耗性（耐久性）が低下する傾向がある。
なお、本発明のゴム組成物に配合される液状ジエン系重合体１００質量％中、ＷＭＢに含まれる液状ジエン系重合体の割合は、好ましくは８０質量％以上、より好ましくは９０質量％以上、更に好ましくは１００質量％である。
【００５９】
本発明のゴム組成物は、ＷＭＢに含まれる充填剤以外にも、必要に応じて、充填剤を配合してもよいが、本発明のゴム組成物において、上記充填剤の総含有量（ＷＭＢに含まれる充填剤及び他に使用された充填剤の合計含有量）は、ゴム成分の総量１００質量部に対して、好ましくは５０質量部以上、より好ましくは６０質量部以上である。５０質量部未満であると、グリップ性能及び耐摩耗性（耐久性）が低下する傾向がある。該充填剤の総含有量は、好ましくは２５０質量部以下、より好ましくは２００質量部以下である。２５０質量部を超えると、加工性が悪化する傾向がある。
なお、本発明のゴム組成物に配合される充填剤１００質量％中、ＷＭＢに含まれる充填剤の割合は、好ましくは６０質量％以上、より好ましくは７０質量％以上、更に好ましくは８０質量％以上である。
【００６０】
本発明のゴム組成物において、上記カーボンブラックの総含有量（ＷＭＢに配合されたカーボンブラック及び他に使用されたカーボンブラックの合計含有量）は、ゴム成分の総量１００質量部に対して、好ましくは７０質量部以上、より好ましくは８０質量部以上、更に好ましくは１１０質量部以上である。７０質量部未満であると、グリップ性能及び耐摩耗性（耐久性）が低下する傾向がある。該カーボンブラックの含有量は、好ましくは２００質量部以下、より好ましくは１８０質量部以下である。２００質量部を超えると、加工性が悪化する傾向がある。
【００６１】
本発明のゴム組成物には、上記成分以外にも、ゴム組成物の製造に一般に使用される配合剤、例えば、酸化亜鉛、ステアリン酸、各種老化防止剤、オイル、樹脂（レジン）等の軟化剤、粘着付与剤、ワックス、硫黄等の加硫剤、加硫促進剤などを適宜配合することができる。
【００６２】
本発明のゴム組成物は、レジンを含むことが好ましい。なかでも、特定の芳香族ビニル重合体、即ち、α−メチルスチレン及び／又はスチレンを重合して得られる樹脂を含有することが好ましい。これにより、グリップ性能をより向上できる。なお、上記芳香族ビニル重合体は、ゴム成分には含まれない。
【００６３】
上記芳香族ビニル重合体では、芳香族ビニル単量体（単位）として、スチレン、α−メチルスチレンが使用され、それぞれの単量体の単独重合体、両単量体の共重合体のいずれでもよい。上記芳香族ビニル重合体としては、経済的で、加工しやすく、グリップ性能に優れていることから、α−メチルスチレンの単独重合体又はα−メチルスチレンとスチレンとの共重合体が好ましい。
【００６４】
上記芳香族ビニル重合体の軟化点（Ｓｏｆｔｅｎｉｎｇ  Ｐｏｉｎｔ）は、好ましくは１００℃以下、より好ましくは９２℃以下、更に好ましくは８８℃以下である。１００℃を超えると、耐摩耗性及び低温時のグリップ性能が悪化する傾向がある。また、該軟化点は、好ましくは３０℃以上、より好ましくは６０℃以上、更に好ましくは７５℃以上である。３０℃未満であると、グリップ性能が悪化する傾向がある。
なお、芳香族ビニル重合体の軟化点とは、ＪＩＳ  Ｋ  ６２２０に規定される軟化点を環球式軟化点測定装置で測定し、球が降下した温度である。
【００６５】
上記芳香族ビニル重合体の重量平均分子量（Ｍｗ）は、好ましくは５００以上、より好ましくは８００以上である。５００未満では、転がり抵抗特性及びグリップ性能の充分な改善効果が得られにくい傾向がある。また、上記芳香族ビニル重合体の重量平均分子量は、好ましくは３０００以下、より好ましくは２０００以下である。３０００を超えると、転がり抵抗特性が悪化する傾向がある。
なお、芳香族ビニル重合体の重量平均分子量は、ゲルパーミエーションクロマトグラフ（ＧＰＣ）（東ソー（株）製ＧＰＣ−８０００シリーズ、検出器：示差屈折計、カラム：東ソー（株）製のＴＳＫＧＥＬ  ＳＵＰＥＲＭＡＬＴＰＯＲＥ  ＨＺ−Ｍ）による測定値を基に標準ポリスチレン換算により求めたものである。
【００６６】
上記芳香族ビニル重合体の配合量は、ゴム成分１００質量部に対して、好ましくは０．５質量部以上、より好ましくは１質量部以上、更に好ましくは３質量部以上である。０．５質量部未満であると、グリップ性能の充分な改善効果が得られにくい傾向がある。また、上記芳香族ビニル重合体の配合量は、ゴム成分１００質量部に対して、好ましくは３０質量部以下、より好ましくは１５質量部以下、更に好ましくは７質量部以下である。３０質量部を超えると、転がり抵抗特性及び耐摩耗性（耐久性）が悪化する傾向がある。
【００６７】
本発明のゴム組成物の製造方法としては、公知の方法を用いることができ、例えば、上記各成分をオープンロール、バンバリーミキサーなどのゴム混練装置を用いて混練し、その後加硫する方法等により製造できる。該ゴム組成物は、タイヤの各部材に使用でき、なかでも、トレッド、ベーストレッドに好適に使用できる。
【００６８】
〔空気入りタイヤ〕
本発明の空気入りタイヤは、上記ゴム組成物を用いて通常の方法で製造される。
すなわち、前記成分を配合したゴム組成物を、未加硫の段階でトレッドなどの各タイヤ部材の形状にあわせて押出し加工し、他のタイヤ部材とともに、タイヤ成型機上にて通常の方法で成形することにより、未加硫タイヤを形成する。この未加硫タイヤを加硫機中で加熱加圧することによりタイヤを得る。
【００６９】
本発明の空気入りタイヤは、乗用車用タイヤ、トラック・バス用タイヤ、二輪車用タイヤ、高性能タイヤ等として好適に用いられ、特に高性能タイヤとして好適に用いられる。
なお、本明細書における高性能タイヤとは、グリップ性能に特に優れたタイヤであり、競技車両に使用する競技用タイヤをも含む概念である。
【実施例】
【００７０】
実施例に基づいて、本発明を具体的に説明するが、本発明はこれらのみに限定されるものではない。
【００７１】
以下、製造例１〜３で使用した各種薬品について、まとめて説明する。
液状ＳＢＲ：サートマー社製のＲＩＣＯＮ１００（スチレン含量：２０質量％、ビニル含量：７０質量％）
１０％パラジウムカーボン：東京化成工業（株）製
【００７２】
（製造例１）
（水素添加液状ＳＢＲ（１）の調製）
攪拌翼つきの３Ｌオートクレーブに、液状ＳＢＲを８０ｇ、１０％パラジウムカーボンを５ｇ加え、窒素置換した後、圧力が５．０ｋｇ／ｃｍ２となるように水素置換して８０℃で水素添加反応を行い、水素添加液状ＳＢＲ（１）を得た。
【００７３】
（製造例２）
（水素添加液状ＳＢＲ（２）の調製）
水素添加反応時間を水添率が６５モル％になるように調整した以外は製造例１と同様の条件で水素添加反応を行い、水素添加液状ＳＢＲ（２）を得た。
【００７４】
（製造例３）
（水素添加液状ＳＢＲ（３）の調製）
水素添加反応時間を水添率が８０モル％になるように調整した以外は製造例１と同様の条件で水素添加反応を行い、水素添加液状ＳＢＲ（３）を得た。
【００７５】
液状ＳＢＲ（サートマー社製のＲＩＣＯＮ１００）、及び製造例１〜３により得られた水素添加液状ＳＢＲ（１）〜（３）について、下記の評価を行った。結果を表１に示す。
【００７６】
（重量平均分子量（Ｍｗ）の測定）
重量平均分子量（Ｍｗ）は、ゲルパーミエーションクロマトグラフ（ＧＰＣ）（東ソー（株）製ＧＰＣ−８０００シリーズ、検出器：示差屈折計、カラム：東ソー（株）製のＴＳＫＧＥＬ  ＳＵＰＥＲＭＡＬＴＰＯＲＥ  ＨＺ−Ｍ）による測定値を基に標準ポリスチレン換算により求めた。
【００７７】
（水素添加率の測定）
水素添加率は、四塩化炭素を溶媒として用い、１５質量％の濃度となるようにスチレンブタジエン共重合体（液状ＳＢＲ又は製造例１〜３により得られた水素添加液状ＳＢＲ（１）〜（３））を溶解し、当該溶液について、１００ＭＨｚのＨ１−ＮＭＲにより測定して得られたスペクトルの不飽和結合部のスペクトル減少率から算出した。
【００７８】
【表１】
2012102239.tif 000002
【００７９】
以下、製造例４〜７で使用した各種薬品について、まとめて説明する。
ＳＢＲラテックス：日本ゼオン（株）製のＬＸ１１０（Ｅ−ＳＢＲ、ゴムラテックス中のゴム成分の濃度：４０．５質量％）
カーボンブラック（１）：東海カーボン（株）製のシースト９ＳＡＦ（Ｎ２ＳＡ：１４２ｍ２／ｇ、ＤＢＰ：１１５ｍｌ／１００ｇ）
カーボンブラック（２）：三菱化学（株）製のダイアブラックＳＡ（Ｎ２ＳＡ：１３７ｍ２／ｇ、ＤＢＰ：１６５ｍｌ／１００ｇ）
水素添加液状ＳＢＲ（２）：上記製造例２で調製した水素添加液状ＳＢＲ（２）
水素添加液状ＳＢＲ（３）：上記製造例３で調製した水素添加液状ＳＢＲ（３）
デモールＮ：花王（株）製の界面活性剤デモールＮ（β−ナフタリンスルホン酸ホルマリン縮合物のナトリウム塩（陰イオン性界面活性剤））
ニューコールＮＴ−１５：日本乳化剤（株）製のニューコールＮＴ−１５（非イオン性ポリオキシエチレンアルキルエーテル型の界面活性剤）
【００８０】
（製造例４）
（ＷＭＢ（１）の調製）
（充填剤分散液の調製）
ローター径３０ｍｍのコロイドミルに脱イオン水１９００ｇと、カーボンブラック（１）１００ｇとを投入し、ローター・ステーター間隔１ｍｍ、回転数２０００ｒｐｍで１０分間撹拌した。次いで、デモールＮを０．０５質量％の濃度となるように加え、圧力式ホモジナイザーを用いて３回循環させ、充填剤分散液を調製した。
【００８１】
（液状ジエン系重合体エマルジョンの調製）
水素添加液状ＳＢＲ（２）１００ｇを５０℃まで加熱した後、５質量％のニューコールＮＴ−１５水溶液３００ｇを加え、撹拌して液状ジエン系重合体エマルジョン（水中油滴型エマルジョン）を調製した。
【００８２】
（ゴムラテックス、充填剤分散液、液状ジエン系重合体エマルジョンの混合、凝固、乾燥）
ゴム成分：充填剤成分：液状ジエン系重合体成分の固形分比（質量比）が１００：１００：８０となるように、ゴムラテックス（ＳＢＲラテックス）、充填剤分散液、液状ジエン系重合体エマルジョンを混合し、溶液が均一になった後、撹拌を続けながら硫酸を添加し、ｐＨ５に調整して凝固した。得られた固形物をろ過してゴム分を回収し、洗浄後の液体（洗浄水）がｐＨ７になるまで純水でゴム分を洗浄し、乾燥し、ＷＭＢ（１）を得た。
【００８３】
（製造例５）
（ＷＭＢ（２）の調製）
カーボンブラック（１）をカーボンブラック（２）に変更した点、及び、ゴム成分：充填剤成分：液状ジエン系重合体成分の固形分比（質量比）が１００：１５０：１５０となるように変更した点以外は製造例４と同様の条件で、ＷＭＢ（２）を得た。
【００８４】
（製造例６）
（ＷＭＢ（３）の調製）
水素添加液状ＳＢＲ（２）を水素添加液状ＳＢＲ（３）に変更した以外は製造例４と同様の条件で、ＷＭＢ（３）を得た。
【００８５】
（製造例７）
（ＷＭＢ（４）の調製）
水素添加液状ＳＢＲ（２）を水素添加液状ＳＢＲ（３）に変更した以外は製造例５と同様の条件で、ＷＭＢ（４）を得た。
【００８６】
以下、実施例及び比較例で使用した各種薬品について、まとめて説明する。
ＳＢＲ：日本ゼオン（株）製のＮｉｐｏｌ９５４８（Ｅ−ＳＢＲ、ＳＢＲ固形分１００質量部に対してオイルを３７．５質量部含有、スチレン含量：３７．５質量％、ビニル含量：１８質量％）
ＢＲ：宇部興産（株）製のＢＲ１５０Ｂ（シス含量：９７質量％）
ＷＭＢ（１）：上記製造例４で調製したＷＭＢ（１）
ＷＭＢ（２）：上記製造例５で調製したＷＭＢ（２）
ＷＭＢ（３）：上記製造例６で調製したＷＭＢ（３）
ＷＭＢ（４）：上記製造例７で調製したＷＭＢ（４）
カーボンブラック（１）：東海カーボン（株）製のシースト９ＳＡＦ（Ｎ２ＳＡ：１４２ｍ２／ｇ、ＤＢＰ：１１５ｍｌ／１００ｇ）
カーボンブラック（２）：三菱化学（株）製のダイアブラックＳＡ（Ｎ２ＳＡ：１３７ｍ２／ｇ、ＤＢＰ：１６５ｍｌ／１００ｇ）
液状ＳＢＲ：サートマー社製のＲＩＣＯＮ１００
水素添加液状ＳＢＲ（１）：上記製造例１で調製した水素添加液状ＳＢＲ（１）
水素添加液状ＳＢＲ（２）：上記製造例２で調製した水素添加液状ＳＢＲ（２）
水素添加液状ＳＢＲ（３）：上記製造例３で調製した水素添加液状ＳＢＲ（３）
プロセスオイル：出光興産（株）製のダイアナプロセスＡＨ−２４
レジン：Ａｒｉｚｏｎａ  ｃｈｅｍｉｃａｌ社製のＳＹＬＶＡＲＥＳ  ＳＡ８５（α−メチルスチレンとスチレンとの共重合体（芳香族ビニル重合体）、軟化点：８５℃、Ｍｗ：１０００）
ワックス：大内新興化学（株）製のサンノックＮ
老化防止剤：住友化学（株）製のアンチゲン６Ｃ
ステアリン酸：日油（株）製のステアリン酸「椿」
酸化亜鉛：三井金属鉱業（株）製の亜鉛華１号
硫黄：軽井沢硫黄（株）製の粉末硫黄
加硫促進剤：大内新興化学（株）製のノクセラーＣＺ
【００８７】
なお、製造例４〜７により得られたＷＭＢ（１）〜（４）の組成は、以下の通りである。
ＷＭＢ（１）：ＳＢＲ（固形分）１００質量部、カーボンブラック（１）１００質量部、水素添加液状ＳＢＲ（２）８０質量部
ＷＭＢ（２）：ＳＢＲ（固形分）１００質量部、カーボンブラック（２）１５０質量部、水素添加液状ＳＢＲ（２）１５０質量部
ＷＭＢ（３）：ＳＢＲ（固形分）１００質量部、カーボンブラック（１）１００質量部、水素添加液状ＳＢＲ（３）８０質量部
ＷＭＢ（４）：ＳＢＲ（固形分）１００質量部、カーボンブラック（２）１５０質量部、水素添加液状ＳＢＲ（３）１５０質量部
【００８８】
実施例１〜７及び比較例１〜５
表２に示す配合処方にしたがい、１．７Ｌバンバリーミキサーを用いて、硫黄及び加硫促進剤以外の材料を１５０℃の条件下で４分間混練りし、混練り物を得た。次に、得られた混練り物に硫黄及び加硫促進剤を添加し、オープンロールを用いて、８０℃の条件下で３分間練り込み、未加硫ゴム組成物を得た。得られた未加硫ゴム組成物をトレッドの形状に成形した後、他のタイヤ部材と貼り合わせて、１５０℃で３０分間加硫することにより、試験用タイヤ（タイヤサイズ：１９５／６５Ｒ１５）を製造した。
【００８９】
得られた試験用タイヤについて下記の評価を行った。結果を表２に示す。
【００９０】
（耐トレッドセパレーション性能）
得られた試験用タイヤを用いて、ドライアスファルト路面のテストコースにて１０周の実車走行を行なった。そして、１０周走行後の、トレッドジョイント部の剥離量を確認した。なお、トレッドジョイント部とは、押し出し成形をしたトレッドゴム同士の接着部分である。
（剥離量の評価基準）
０ｍｍ：５点／〜０．５ｍｍ：４点／〜１．０ｍｍ：３点／〜２．０ｍｍ：２点／〜５．０ｍｍ：１点／５．０ｍｍ以上の剥離：０点
点数が高いほど、トレッドセパレーションを抑制できていることを示す。なお、１点以下は走行に支障をきたすレベルである。
【００９１】
（グリップ性能）
得られた試験用タイヤを用いて、ドライアスファルト路面のテストコースにて１０周の実車走行を行なった。その際における操舵時のコントロールの安定性をテストドライバーが評価し、比較例１を１００として指数表示をした。指数が大きいほどドライ路面におけるグリップ性能が高いことを示す。
【００９２】
（耐摩耗性（耐久性））
得られた試験用タイヤを用いて、ドライアスファルト路面のテストコースにて１０周の実車走行を行なった。その際におけるタイヤトレッドゴムの残溝量を計測し、耐摩耗性（耐久性）として評価した。残溝量が大きいほど、耐摩耗性（耐久性）に優れる。なお、実車走行前の溝量は１０ｍｍであった。
【００９３】
【表２】
2012102239.tif 000003
【００９４】
上記（Ａ）〜（Ｃ）成分を混合して得られたＷＭＢを配合した実施例は、耐摩耗性（耐久性）の低下やトレッドセパレーションを抑制しつつ、グリップ性能を向上できた。
【００９５】
一方、ＷＭＢを配合しなかった比較例では、実施例に比べて、性能が劣っていた。
【００９６】
比較例１〜４の結果より、液状ＳＢＲの水素添加率が高くなるにつれて、グリップ性能は向上するものの、耐トレッドセパレーション性能、耐摩耗性（耐久性）が低下する傾向が見られ、特に水素添加率が５０モル％以上の液状ＳＢＲを配合した比較例３，４では、耐トレッドセパレーション性能、耐摩耗性（耐久性）が大幅に低下した。
【００９７】
一方、水素添加率が５０モル％以上の液状ＳＢＲを配合したＷＭＢを使用した実施例１，４は、耐トレッドセパレーション性能、耐摩耗性（耐久性）の低下は見られず、対応する比較例３，４に比べて、グリップ性能、耐摩耗性（耐久性）、耐トレッドセパレーション性能の全ての性能（特に、耐摩耗性（耐久性）、耐トレッドセパレーション性能）において優れていた。
【００９８】
上記ＷＭＢ（Ａ）と上記ＷＭＢ（Ｂ）とを併用した実施例７では、耐摩耗性（耐久性）の低下やトレッドセパレーションを抑制しつつ、グリップ性能の向上をより高いレベルで実現できた。